(57)【特許請求の範囲】
【請求項１】
（Ａ）アクリレート成分及び（Ｂ）ジルコニアを含有し、（Ａ）アクリレート成分に対する（Ｂ）ジルコニアの質量比（Ｂ）／（Ａ）が０．１〜２．０であって、（Ａ）アクリレート成分が下記（ａ−１）、（ａ−２）及び（ａ−３）からなり、かつ（ａ−１）の含有割合Ｘ、（ａ−２）の含有割合Ｙ及び（ａ−３）の含有割合Ｚが下記条件（１）及び（２）を満たすコーティング組成物であって、
（ａ−１）：１分子中に３個以上のアクリレート基を有する多官能アクリレート化合物
（ａ−２）：アクリレート基を末端に有する樹枝状脂肪族化合物
（ａ−３）：１分子中に１又は２個のアクリレート基を有するアクリレート化合物、または１分子中に１又は２個のアクリレート基を有するアクリレート化合物と上記（ａ−１）及び（ａ−２）以外のアクリレート化合物との混合物
条件（１）：（Ａ）アクリレート成分中、Ｘが４０〜６０質量％であり、Ｙ及びＺの合計が６０〜４０質量％である。
条件（２）：Ｙ及びＺの合計量中、Ｚが２０〜９０質量％である。
前記（ａ−３）が、下記式（Ｉ）で表されるアクリレート化合物から選ばれる１種又は２種以上を含む、コーティング組成物。
【化１】
0006042972.tif 000005
〔式（Ｉ）中、Ｒ１、Ｒ２及びＲ３はそれぞれ独立に炭素数１〜６のアルキレン基を示し、Ｒ４及びＲ５はそれぞれ独立に水素原子又はメチル基を示し、Ｑは水素原子又は（メタ）アクリロイル基を示す。ただし、（ａ−３）はＱが水素原子である化合物を少なくとも１種含む。〕
【請求項２】
前記（ａ−１）として、１分子中に３個以上のアクリレート基を有し、さらに水酸基を有する鎖状アクリレート化合物を含む、請求項１に記載のコーティング組成物。
【請求項３】
下記条件（２−１−１）を満たす、請求項１又は２に記載のコーティング組成物。
条件（２−１−１）：Ｙ及びＺの合計量中、Ｚが２０〜８５質量％である。
【請求項４】
請求項１〜３のいずれかに記載のコーティング組成物を用いて得られるハードコート膜を有する光学部材。
【請求項５】
前記ハードコート膜上に無機材料からなる反射防止膜を更に有する、請求項４に記載の光学部材。
【請求項６】
コーティング組成物を用いて得られるハードコート膜を有し、該ハードコート膜上に無機材料からなる反射防止膜を更に有する、光学部材であって、該コーティング組成物が、（Ａ）アクリレート成分及び（Ｂ）ジルコニアを含有し、（Ａ）アクリレート成分に対する（Ｂ）ジルコニアの質量比（Ｂ）／（Ａ）が０．１〜２．０であって、（Ａ）アクリレート成分が下記（ａ−１）、（ａ−２）及び（ａ−３）からなり、かつ（ａ−１）の含有割合Ｘ、（ａ−２）の含有割合Ｙ及び（ａ−３）の含有割合Ｚが下記条件（１）及び（２）を満たす、光学部材。
（ａ−１）：１分子中に３個以上のアクリレート基を有する多官能アクリレート化合物
（ａ−２）：アクリレート基を末端に有する樹枝状脂肪族化合物
（ａ−３）：１分子中に１又は２個のアクリレート基を有するアクリレート化合物、または１分子中に１又は２個のアクリレート基を有するアクリレート化合物と上記（ａ−１）及び（ａ−２）以外のアクリレート化合物との混合物
条件（１）：（Ａ）アクリレート成分中、Ｘが４０〜６０質量％であり、Ｙ及びＺの合計が６０〜４０質量％である。
条件（２）：Ｙ及びＺの合計量中、Ｚが０〜１００質量％未満である。
【請求項７】
眼鏡レンズである、請求項４〜６のいずれかに記載の光学部材。
【発明の詳細な説明】
【技術分野】
【０００１】
本発明は、コーティング組成物に関する。詳しくは、高い耐擦傷性を有しつつ、反射防止膜との密着性に優れたアクリル系ハードコート膜とすることができるコーティング組成物に関する。
【背景技術】
【０００２】
プラスチックレンズは、ガラスと比べて軽量で耐衝撃性に優れているが、表面硬度が不十分であるため、表面を種々のハードコート膜で被覆して耐擦傷性を向上させている。また、プラスチックレンズの表面反射を抑えるためには、無機材料を用いて真空蒸着などの方法により形成した反射防止膜をハードコート膜上に積層させている。
例えば特許文献１では、シリコン系の熱硬化ハードコート膜により耐擦傷性及びプラスチックレンズとの密着性を向上させることが開示されている。
また、プラスチックレンズのハードコート膜として、様々な光硬化ハードコート膜についても提案されている。例えば、特許文献２には、エポキシ基を含有する化合物と光カチオン重合開始剤と有機溶媒と無機微粒子とを含む、耐擦傷性及び耐候性を有するカチオン硬化系の光学部材用コーティング組成物が開示されている。また、アクリル系の光硬化ハードコート膜として、例えば特許文献３には、分子内に少なくとも２個の（メタ）アクリロイル基を有する化合物とイオン系光重合開始剤と特定の金属酸化物粒子を含む光硬化性コーティング組成物が開示されている。
【先行技術文献】
【特許文献】
【０００３】
【特許文献１】特開平８−１９８９８５号公報
【特許文献２】特開２０１０−０３１０９０号公報
【特許文献３】特開２００５−３４３１１９号公報
【発明の概要】
【発明が解決しようとする課題】
【０００４】
上記特許文献１の熱硬化ハードコート膜は、熱に弱い基材に対しては適用することができなく、また硬化処理時間が１時間以上かかり、大掛かりな設備が必要となる。上記特許文献２のコーティング組成物では、熱硬化よりも短時間で硬化させることができるものの、カチオン硬化系は硬化時間が長く、紫外線照射及び熱に弱い基材への適用は困難であり、またカチオン硬化系は、含有させるモノマーや重合開始剤の選択の幅が小さく組成が限定される。また、上記特許文献３に開示されているようなアクリル系コーティング組成物から形成されるハードコート膜上に、無機材料を用いた真空蒸着などの方法により反射防止膜を形成することは一般的に困難であり、またアクリル系ハードコート膜と無機反射防止膜との密着性は十分満足ができるまでには至っていない。【０００５】
本発明は、上記事情に鑑みなされたもので、高い耐擦傷性を有しつつ、反射防止膜との密着性に優れたアクリル系ハードコート膜とすることができるコーティング組成物、及び該コーティング組成物を用いて得られるハードコート膜を有する光学部材を提供することを課題とするものである。
【課題を解決するための手段】
【０００６】
本発明者らは、鋭意検討を進めた結果、特定のアクリレート成分及びジルコニアを特定の割合で含有するコーティング組成物により上記目的が達成されることを見出し、本発明を完成した。
すなわち、本発明は、下記のコーティング組成物及び光学部材を提供する。【０００７】
〈１〉  （Ａ）アクリレート成分及び（Ｂ）ジルコニアを含有し、（Ａ）アクリレート成分に対する（Ｂ）ジルコニアの質量比（Ｂ）／（Ａ）が０．１〜２．０であって、（Ａ）アクリレート成分が下記（ａ−１）、（ａ−２）及び（ａ−３）からなり、かつ（ａ−１）の含有割合Ｘ、（ａ−２）の含有割合Ｙ及び（ａ−３）の含有割合Ｚが下記条件（１）及び（２）を満たすコーティング組成物。
（ａ−１）：１分子中に３個以上のアクリレート基を有する多官能アクリレート化合物
（ａ−２）：アクリレート基を末端に有する樹枝状脂肪族化合物
（ａ−３）：１分子中に１又は２個のアクリレート基を有するアクリレート化合物、または１分子中に１又は２個のアクリレート基を有するアクリレート化合物と上記（ａ−１）及び（ａ−２）以外のアクリレート化合物との混合物
条件（１）：（Ａ）アクリレート成分中、Ｘが４０〜６０質量％であり、Ｙ及びＺの合計が６０〜４０質量％である。
条件（２）：Ｙ及びＺの合計量中、Ｚが０〜１００質量％未満である。
〈２〉  前記（ａ−３）が、イソシアヌル環構造を有するアクリレート化合物を含む、前記１に記載のコーティング組成物。
〈３〉  前記（ａ−３）が、下記式（Ｉ）で表されるアクリレート化合物から選ばれる１種又は２種以上を含む、前記２に記載のコーティング組成物。【０００８】
【化１】
0006042972.tif 000002
【０００９】
〔式（Ｉ）中、Ｒ1、Ｒ2及びＲ3はそれぞれ独立に炭素数１〜６のアルキレン基を示し、Ｒ4及びＲ5はそれぞれ独立に水素原子又はメチル基を示し、Ｑは水素原子又は（メタ）アクリロイル基を示す。ただし、（ａ−３）はＱが水素原子である化合物を少なくとも１種含む。〕
〈４〉  前記（ａ−１）として、１分子中に３個以上のアクリレート基を有し、さらに水酸基を有する鎖状アクリレート化合物を含む、前記１〜３のいずれかに記載のコーティング組成物。
〈５〉  下記条件（２−１）を満たす、前記１〜４のいずれかに記載のコーティング組成物。
条件（２−１）：Ｙ及びＺの合計量中、Ｚが０〜９０質量％である。
〈６〉  前記１〜５のいずれかに記載のコーティング組成物を用いて得られるハードコート膜を有する光学部材。
〈７〉  前記ハードコート膜上に無機材料からなる反射防止膜を更に有する、前記６に記載の光学部材。
【発明の効果】
【００１０】
本発明のコーティング組成物は、高い耐擦傷性を有しつつ、反射防止膜との密着性に優れたアクリル系ハードコート膜とすることができる。
【発明を実施するための形態】
【００１１】
［（Ａ）アクリレート成分］
（Ａ）アクリレート成分は、下記（ａ−１）、（ａ−２）及び（ａ−３）からなる。
（ａ−１）：１分子中に３個以上のアクリレート基を有する多官能アクリレート化合物
（ａ−２）：アクリレート基を末端に有する樹枝状脂肪族化合物
（ａ−３）：１分子中に１又は２個のアクリレート基を有するアクリレート化合物、又は１分子中に１又は２個のアクリレート基を有するアクリレート化合物と上記（ａ−１）及び（ａ−２）以外のアクリレート化合物との混合物
【００１２】
（（ａ−１）：１分子中に３個以上のアクリレート基を有する多官能アクリレート化合物）
本発明において、ハードコート膜の密着性及び耐擦傷性の観点から、アクリレート成分として１分子中に３個以上のアクリレート基を含む多官能アクリレート化合物が用いられる（以下、「多官能アクリレート化合物」と略記することがある）。
また（ａ−１）成分は、ハードコート膜の耐候性を向上させることができる点から、芳香環を含まない多官能アクリレート化合物であることが好ましく、芳香環を含まず非環式の多官能アクリレート化合物であることがより好ましい。なお、上記多官能アクリレート化合物は樹枝状脂肪族化合物ではなく、（ａ−１）成分には後述の（ａ−２）成分は含まれない。
【００１３】
（ａ−１）成分としては、例えば、ペンタエリスリトールトリ（メタ）アクリレート、ペンタエリスリトールテトラ（メタ）アクリレート、ジペンタエリスリトールトリ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート、ジペンタエリスリトールエトキシテトラ（メタ）アクリレート、トリメチロールプロパントリ（メタ）アクリレート、トリメチロールプロパンエトキシトリ（メタ）アクリレート、ジメチロールプロパントリ（メタ）アクリレート、ジトリメチロールプロパンテトラ（メタ）アクリレート、グリセリンプロピキシトリ（メタ）アクリレート等の多官能（メタ）アクリレートが挙げられる。また、上記化合物のアルキル変性（メタ）アクリレート、エチレンオキサイド変性（メタ）アクリレート、プロピレンオキサイド変性（メタ）アクリレート等が挙げられる。
【００１４】
上記のなかでも密着性及び耐擦傷性の観点から、ペンタエリスリトールトリ（メタ）アクリレート、ペンタエリスリトールテトラ（メタ）アクリレート、ジペンタエリスリトールヘキサ（メタ）アクリレート及びトリメチロールプロパントリ（メタ）アクリレートが好ましく、ペンタエリスリトールトリ（メタ）アクリレート及びペンタエリスリトールテトラ（メタ）アクリレートがより好ましい。
（ａ−１）成分の多官能アクリレート化合物は、単独で使用してもよく、２種以上を併用してもよい。
【００１５】
また、ハードコート膜の透明性及び可とう性の観点から、（ａ−１）成分として、１分子中に３個以上のアクリレート基を有し、さらに水酸基を含有する鎖状アクリレート化合物を含むことが好ましい。
上記水酸基を含有する鎖状アクリレート化合物の含有割合としては、（ａ−１）成分中、好ましくは３０〜８０モル％であり、より好ましくは５０〜７５モル％である。上記含有割合が３０モル％以上であればハードコート膜にくもりが生じず、良好な透明性を得ることができ、８０モル％以下であれば架橋密度の高い高硬度な膜を形成できる。
【００１６】
（ａ−１）成分として、１分子中に３個以上のアクリレート基を有し、さらに水酸基を含有する多官能アクリレート化合物を単独で使用してもよく、また、これと１分子中に３個以上のアクリレート基を有し、水酸基を含有しない多官能アクリレート化合物とを併用してもよい。
本発明においては、上記水酸基を有する多官能アクリレート化合物と、該水酸基を有する多官能アクリレート化合物の水酸基がアクリレート基に置換された、水酸基を含有しない多官能アクリレート化合物との混合物を、（ａ−１）成分として好適に使用することができる。該混合物としては、例えば、ペンタエリスリトールトリアクリレートとペンタエリスリトールテトラアクリレートとの混合物として市販されているものが入手可能であり、該市販品として、東亜合成株式会社製の商品名Ｍ−３０６が挙げられる。
【００１７】
また、（ａ−１）成分の分子量としては、好ましくは２００〜１，５００であり、より好ましくは２５０〜１，０００であり、より好ましくは２５０〜５００である。（ａ−１）成分の粘度としては、好ましくは２５℃で３００〜８００ｍＰａ・ｓ程度であり、より好ましくは３５０〜７００ｍＰａ・ｓである。
【００１８】
（（ａ−２）：アクリレート基を末端に有する樹枝状脂肪族化合物）
本発明において、ハードコート膜の密着性及び耐擦傷性の観点から、（ａ−２）成分としてアクリレート基を末端に有する樹枝状脂肪族化合物が用いられる。該樹枝状脂肪族化合物であれば、短時間で硬化反応が進行するため、紫外線硬化時の酸素阻害の影響を受けずに高硬度のハードコート膜を成膜することができ、また硬化収縮を抑えて密着性を向上させることができる。さらに、（ａ−２）成分は芳香環を含まないため、紫外線照射時に黄変することなく、またハードコート膜を透明性及び耐候性に優れたものとすることができる。
【００１９】
（ａ−２）成分のアクリレート基を末端に有する樹枝状脂肪族化合物は、芳香環を含まない樹枝状に枝分かれした脂肪族化合物であり、樹枝状であることにより分子末端に多くのアクリレート基を有することができるため高い反応性を示すものである。
また、（ａ−２）成分はアクリレート基を末端に有する樹枝状脂肪族化合物であれば特に制限はなく、１種を単独で使用してもよく、２種以上を併用してもよい。上記のような樹枝状脂肪族化合物のなかでも、デンドリマー又はハイパーブランチポリマーであることが好ましい。デンドリマーは高い規則性で分岐されたポリマーであり、ハイパーブランチポリマーは低い規則性で分岐されたポリマーであって、直鎖状の高分子に比べ低粘度で溶剤溶解性に優れる。
【００２０】
（ａ−２）成分として用いることができるデンドリマーとしては、大阪有機化学工業株式会社製のビスコート＃１０００及びビスコート＃１０２０（商品名）等を入手することができる。このビスコート＃１０００及びビスコート＃１０２０は、末端にアクリレート基を有する多分岐（デンドリマー型）ポリエステルアクリレートを主成分とするものである。また、ビスコート＃１０００は分子量１，０００〜２，０００程度であり、ビスコート＃１０２０は分子量１，０００〜３，０００程度である。
（ａ−２）成分として用いることができるハイパーブランチポリマーとしては、大阪有機化学工業株式会社製のＳＴＡＲ−５０１（ＳＩＲＩＵＳ−５０１、ＳＵＢＡＲＵ−５０１）（商品名）等を入手することができる。このＳＴＡＲ−５０１は、ジペンタエリスリトールをコアとするものであり、末端にアクリレート基を有する多分岐（ジペンタエリスリトールヘキサアクリレート（ＤＰＨＡ）連結型）ポリアクリレートを主成分とするものである。また、ＳＴＡＲ−５０１は分子量１６，０００〜２４，０００程度である。
【００２１】
（（ａ−３）：１分子中に１又は２個のアクリレート基を有するアクリレート化合物、または１分子中に１又は２個のアクリレート基を有するアクリレート化合物と前記（ａ−１）及び（ａ−２）以外のアクリレート化合物との混合物）
本発明のコーティング組成物には、ハードコート膜に柔軟性を持たせる観点から、（ａ−３）成分として、１分子中に１又は２個のアクリレート基を有するアクリレート化合物（以下、「１又は２官能アクリレート化合物」と略記することがある）、又は１分子中に１又は２個のアクリレート基を有するアクリレート化合物と前記（ａ−１）及び（ａ−２）以外のアクリレート化合物との混合物（以下、「混合物」と略記することがある）を含有させる。
（ａ−３）成分を含有させて、ハードコート膜に柔軟性を持たせることで、ハードコート膜上に反射防止膜の形成を容易にし、かつハードコート膜と反射防止膜との密着性を向上させることができる。
【００２２】
（ａ−３）成分としては、１又は２官能アクリレート化合物を単独で用いてもよいが、ハードコート膜の柔軟性と密着性のバランスの観点から、上記混合物であることが好ましい。
上記混合物中における１又は２官能アクリレート化合物の含有量は、ハードコート膜の柔軟性の観点から好ましくは１０質量％以上であり、またハードコート膜の柔軟性と密着性のバランスの観点からより好ましくは２０〜６０質量％、さらに好ましくは２５〜４５質量％である。
また、１分子中に１又は２個のアクリレート基を有するアクリレート化合物は、ハードコート膜の柔軟性の観点から好ましくは２個のアクリレート基を有するアクリレート化合物である。
【００２３】
また（ａ−３）成分としては、反射防止膜との密着性により優れたハードコート膜とする観点から、イソシアヌル環構造を有するアクリレート化合物を含むことが好ましく、下記式（Ｉ）で表されるアクリレート化合物から選ばれる１種又は２種以上を含むことがより好ましい。
【００２４】
【化２】
0006042972.tif 000003
【００２５】
上記式（Ｉ）中、Ｒ1、Ｒ2及びＲ3はそれぞれ独立に炭素数１〜６のアルキレン基を示し、好ましくは炭素数１〜３のアルキレン基であることが好ましい。また、Ｒ4及びＲ5はそれぞれ独立に水素原子又はメチル基を示し、Ｑは水素原子又は（メタ）アクリロイル基を示す。ただし、（ａ−３）成分が上記式（Ｉ）で表されるアクリレート化合物である場合、Ｑが水素原子である化合物が少なくとも１種含まれる。
【００２６】
例えば、Ｑが水素原子である場合、１分子中に２個のアクリレート基を有するアクリレート化合物を表し、Ｑが（メタ）アクリロイル基である場合、１分子中に３個のアクリレート基を有するアクリレート化合物を表す。
上記式（Ｉ）で表されるアクリレート化合物は、イソシアヌル酸をアルキレンオキサイドで変性したものであり、なかでもＲ1、Ｒ2及びＲ3がエチレン基である、エチレンオキサイド変性（メタ）アクリレート化合物が好ましい。
【００２７】
（ａ−３）成分としては、イソシアヌル環構造を有し、２個のアクリレート基を有するアクリレート化合物と３個のアクリレート基を有するアクリレート化合物との混合物を好適に使用することができる。該混合物としては、例えば、イソシアヌル酸エチレンオキサイド変性ジアクリレートとイソシアヌル酸エチレンオキサイド変性トリアクリレートとの混合物として市販されているものが入手可能であり、該市販品として東亜合成（株）製の商品名Ｍ−３１３が挙げられる。
【００２８】
また、（ａ−３）成分の分子量としては、好ましくは２００〜１，５００であり、より好ましくは２５０〜１，０００であり、さらに好ましくは３００〜５００である。（ａ−１）成分の粘度としては、好ましくは２５℃で５，０００〜５０，０００ｍＰａ・ｓ程度であり、より好ましくは１０，０００〜４０，０００ｍＰａ・ｓである。
【００２９】
［（Ｂ）ジルコニア］
本発明のコーティング組成物において、耐擦傷性を向上させる観点から、（Ｂ）ジルコニアを含有させる。ハードコート膜中で偏在することを抑制するためにジルコニアは、ゾル状のジルコニアゾルが好適である。
【００３０】
また、（Ｂ）ジルコニアを含有させる場合、ジルコニアをシランカップリング剤で被覆したものを含有させてもよい。シランカップリング剤で被覆したジルコニアを用いることにより、ハードコート膜の透明性及び密着性が良好となる。
シランカップリング剤としては、（メタ）アクリロキシ基等の官能基を有するシランカップリング剤が好ましい。シランカップリング剤として具体的には、メトキシシラン、γ−メタクリロキシプロピルメチルジエトキシシラン、γ−メタクリロキシプロピルトリエトキシシラン、γ−アクリロキシプロピルトリメトキシシラン等が挙げられる。
シランカップリング剤の使用量は、（Ｂ）ジルコニアに対して好ましくは１．５〜１０質量％であり、より好ましくは３〜８質量％である。１．５質量％以上であれば（Ａ）及び（Ｂ）成分との相溶性が良好であり、１０質量％以下であれば膜硬度を損なうことがない。
【００３１】
［含有割合］
本発明において、（Ａ）アクリレート成分に対する（Ｂ）ジルコニアの質量比（Ｂ）／（Ａ）は０．１〜２．０であり、好ましくは０．３〜１．８であり、より好ましくは０．９〜１．６である。上記質量比が０．１未満であると、ハードコート膜の密着性が得られず、２．０を超えるとハードコート膜の柔軟性が十分でなく優れた密着性が得られない。
【００３２】
また、（Ａ）アクリレート成分は、上述した（ａ−１）、（ａ−２）及び（ａ−３）からなり、（ａ−１）の含有割合Ｘ、（ａ−２）の含有割合Ｙ及び（ａ−３）の含有割合Ｚが下記条件（１）及び（２）を満たす。
条件（１）：（Ａ）アクリレート成分中、Ｘが４０〜６０質量％であり、Ｙ及びＺの合計が６０〜４０質量％である。
条件（２）：Ｙ及びＺの合計量中、Ｚが０〜１００質量％未満である。
【００３３】
ＸとＹ及びＺの合計が条件（１）を満たさない場合、ハードコート膜の柔軟性と密着性とのバランスが得られず、密着性又は膜硬度が損なわれる。
好ましくは条件（１−１）：Ｘが５０質量％であり、Ｙ及びＺの合計が５０質量％であり、すなわちＸとＹ及びＺの合計とが等しい質量割合を満たすことである。
また、Ｙ及びＺの合計量中、Ｚが条件（２）を満たさない場合、ハードコート膜の密着性が極端に悪くなってしまう。
好ましくは条件（２−１）：Ｙ及びＺの合計量中、Ｚが０〜９０質量％を満たすことである。
【００３４】
さらに本発明のコーティング組成物は、（Ａ）アクリレート成分及びこれを構成する（ａ−１）、（ａ−２）及び（ａ−３）成分と（Ｂ）ジルコニアとの含有割合の好ましい態様は、
質量比（Ｂ）／（Ａ）が０．３〜１．８であり、かつ
条件（１）：（Ａ）アクリレート成分中、Ｘが４０〜６０質量％であり、Ｙ及びＺの合計が６０〜４０質量％であり、
条件（２−１）：Ｙ及びＺの合計量中、Ｚが０〜９０質量％である。
さらに、（Ａ）アクリレート成分及びこれを構成する（ａ−１）、（ａ−２）及び（ａ−３）成分と（Ｂ）ジルコニアとの含有割合のより好ましい態様は、
質量比（Ｂ）／（Ａ）が０．９〜１．６であり、かつ
条件（１−１）：（Ａ）アクリレート成分中、Ｘが５０質量％であり、Ｙ及びＺの合計が５０質量％であり、
条件（２−１−１）：Ｙ及びＺの合計量中、Ｚが２０〜８５質量％である。
【００３５】
（Ａ）アクリレート成分及びこれを構成する（ａ−１）、（ａ−２）及び（ａ−３）成分と（Ｂ）金属酸化物との含有割合が、上記条件を満たすことにより、高い耐擦傷性を有しつつ、反射防止膜との密着性に優れ、さらに過酷な条件での耐候試験（ＱＵＶ試験）後においても反射防止膜との優れた密着性を維持することができる。
【００３６】
［添加剤］
本発明のコーティング組成物には、所望により、より短時間でコーティング組成物を硬化させるために反応開始剤、またコーティング組成物塗布時における濡れ性を向上させ、硬化膜の平滑性を向上させる目的で各種の有機溶剤やレベリング剤を添加することもできる。さらに、紫外線吸収剤、酸化防止剤、光安定剤等も硬化膜の物性に影響を与えない限り添加することも可能である。
【００３７】
［コーティング組成物の製造方法］
本発明のコーティング組成物は、前記（Ａ）アクリレート成分を構成する（ａ−１）、（ａ−２）及び（ａ−３）成分と（Ｂ）ジルコニア、さらに必要に応じて添加剤を混合撹拌することにより製造することができ、混合する際の各成分の配合の順序に特に制限はない。また、混合撹拌する際に、有機溶媒を使用してもよく、具体的には、メチルエチルケトン、１−メトキシ−２−プロパノール、プロピレングリコールモノメチルエーテル等を使用してもよい。
【００３８】
［光学部材］
本発明のコーティング組成物は、高い耐擦傷性を有しつつ、反射防止膜との密着性に優れることから、本発明のコーティング組成物を用いてハードコート膜を有する、眼鏡レンズなどの光学部材とすることができる。
具体的には、本発明のコーティング組成物を基材上に塗布し、硬化させてハードコート膜を形成し、さらにハードコート膜上に無機材料からなる反射防止膜を形成することで、高い耐擦傷性を有しつつ、反射防止膜との密着性に優れたアクリル系ハードコート膜を有する光学部材とすることができる。上記光学部材は、公知の方法に従い製造することができる。
【００３９】
上記基材としては、様々な種類の原料からなるプラスチック基材、例えば１．５０程度の屈折率から１．６７以上の高屈折率を示す各々の基材を用いることができる。本発明のコーティング組成物であれば、上記のような幅広い種類の基材であっても、本発明の効果を奏することができる。
上記反射防止膜は、Ｓｉ、Ａｌ、Ｓｎ、Ｎｂ、Ｓｂ、Ｔａ、Ｃｅ、Ｌａ、Ｆｅ、Ｚｎ、Ｗ、Ｚｒ、Ｉｎ、Ｔｉ等の金属の酸化物を用い、真空蒸着法、スパッタリング法、イオンプレーティング法等の物理蒸着法、熱ＣＶＤ、プラズマＣＶＤ、光ＣＶＤ等の化学蒸着法等の蒸着法により形成することができる。また、本発明の効果は反射防止膜の層数に制限されない。
【実施例】
【００４０】
実施例により本発明をさらに詳しく説明するが、本発明はこれらの実施例によって制限されるものではない。
また、実施例及び比較例において、下記の材料を使用した。【００４１】
（Ａ）アクリレート成分
（ａ−１）：１分子中に３個以上のアクリレート基を有する鎖状アクリレート化合物
・  Ｍ−３０６（商品名、東亜合成株式会社製）
［ペンタエリスリトールアクリレート（トリアクリレート及びテトラアクリレートの混合物、内トリアクリレート〈１分子中水酸基１個〉が６５〜７０％）、２５℃の粘度４００〜６００ｍＰａ・ｓ］
（ａ−２）：アクリレート基を末端に有する樹枝状脂肪族化合物
・  ＳＩＲＩＵＳ（商品名ＳＩＲＩＵＳ−５０１、大阪有機化学工業株式会社製）
（ａ−３）：１分子中に１又は２個のアクリレート基を有するアクリレート化合物、または１分子中に１又は２個のアクリレート基を有するアクリレート化合物と前記（ａ−１）及び（ａ−２）以外のアクリレート化合物との混合物
・  Ｍ−３１３（商品名、東亜合成株式会社製）
［イソシアヌル酸エチレンオキサイド変性アクリレート（ジアクリレート及びトリアクリレートの混合物、内ジアクリレート体が３０〜４０％）、２５℃の粘度２００００〜３６０００ｍＰａ・ｓ］【００４２】
（Ｂ）ジルコニア
・ジルコニアゾル（商品名ＨＺ−４０７ＭＨ、４０質量％、日産化学工業株会社製）【００４３】
［実施例１〜３５及び比較例１〜５］
前記の材料を用い、表１に示す配合割合でコーティング組成物溶液を製造した。コーティング組成物溶液の製造は、次の手順で行った。
ガラス製容器に、溶媒として１−メトキシ−２−プロパノール、（Ｂ）ジルコニア（全量基準で１００質量部）とシランカップリング剤（商品名：ＫＢＭ−５０３、γ−メタクリロキシプロピルメチルジエトキシシラン、信越化学工業株式会社製）５質量部を入れ、５５℃、４５０ｒｐｍで撹拌し、（Ｂ）ジルコニアにシランカップリング剤を被覆させた。
被覆されたジルコニアを含む溶液を、濾過径５μｍのフィルターでろ過した後、これに（ａ−１）、（ａ−２）、（ａ−３）成分を配合し、撹拌した。その後、レベリング剤（商品名：Ｙ−７００６、ポリオキシアルキレン・ジメチルポリシロキサン コポリマー 東レダウコーニング株式会社製）及び反応開始剤（商品名：ＩＲＧＡＣＵＲＥ１８４、チバ・スペシャルティ・ケミカルズ株式会社製）を添加し、撹拌してコーティング組成物の溶液を製造した。【００４４】
＜評価方法＞
上記実施例及び比較例で得られたコーティング組成物溶液を用い、下記の方法によりプラスチックレンズ基材にハードコート膜及び反射防止膜を成膜し、密着性及び耐擦傷性について評価した。評価結果を表１に示す。
（ハードコート膜の成膜）
レンズ基材として、屈折率１．６７（材料：熱硬化性ポリチオウレタン系樹脂、ＨＯＹＡ株式会社製、商品名：ＥＹＮＯＡ）を用い、レンズ基材に得られたコーティング組成物溶液をスピンコーター（ミカサ株式会社製）で塗布した。
機種名Ｆ３００Ｓ（フュージョン・ＵＶシステムズ製）を用い、コーティング液を塗布した基材に紫外線を照射し、コーティング液を硬化させ、膜厚３μｍのハードコート膜を成膜した。
（反射防止膜の成膜）
次いで、上記ハードコート膜上に、真空蒸着法によりＳｉＯ2及びＺｒＯ2らなる７層の反射防止膜を形成した。【００４５】
（密着性の評価：ハードコート膜と反射防止膜との密着性）
〈初期密着〉
得られたプラスチックレンズについて、反射防止膜上の両端、中央の３箇所に１．５ｍｍ間隔で１００目クロスカットし、このクロスカットしたところに粘着テープ（登録商標：セロファンテープ、ニチバン株式会社製）を強く貼り付けた後、粘着テープを急速に剥がした後の反射防止膜の剥離の有無を調べた。
全く剥がれないものは１００／１００／１００として、全て剥がれたものは０／０／０として評価した。なお、両端、中央の３箇所のいずれかでも反射防止膜の剥がれた数が５０以上であれば、密着性に劣ると判断する。
〈ＱＵＶ密着〉
得られたプラスチックレンズについて、ＵＶＡ−３４０ランプ（２９５−３６５ｎｍ）を装着した紫外線蛍光ランプ式促進耐候試験機（QUV Weathering Tester(Q-Lab Corporation社製））を使用し、下記の条件で紫外線照射及び結露を交互に繰り返し、トータル１週間（１６８時間、２１サイクル）耐久試験を行った。
紫外線照射条件：０．２Ｗ／ｍ2、温度４５℃、入射角度０〜７０°、４時間
結露試験条件：温度４５℃、湿度９０％ＲＨ
上記紫外線照射後のプラスチックレンズについて、上記〈初期密着〉の評価方法と同様にしてＱＵＶ後の密着性について評価した。【００４６】
（耐擦傷性の評価）
スチールウール＃００００で反射防止膜の表面を１ｋｇの荷重をかけて前後に２０往復擦り、傷のつきにくさを目視で判断した。
その結果、全ての実施例及び比較例において、ほとんど傷がつかない評価となった。【００４７】
【表１】
0006042972.tif 000004
【産業上の利用可能性】
【００４８】
本発明のコーティング組成物は、高い耐擦傷性を有しつつ、反射防止膜との密着性に優れることから、特に眼鏡レンズのハードコート膜を成膜するコーティング組成物として好適である。